상기 본 발명 의 목적 을 달성 하 기 위한 제 2 실시 예 는 카 딩 되 기 전 의 상태 로서 제품 을 제조 하 기 위한 아크릴 계 탄소 섬유 와 아라미드 섬유 의 원면 을 준비 하 는 제 1 공정 과 , 상기 아크릴 계 탄소 섬유 와 아라미드 섬유 각각 의 원면 을 하나 로 모아 조합 기 를 거쳐 믹 싱 ( Mixing ) 하 여 혼타면 을 제조 하 는 혼타면 공정 으로서 의 제 2 공정 과 , 상기 제 2 공정 에서 믹 싱 ( Mixing ) 한 시트 형태 의 혼타면 을 카드기 에 투입 하 여 1 차 내지 3 차 에 걸쳐 카 딩 ( Carding ) 시켜 섬유 집합체 인 카드 슬 라이버 ( Card Sliver ) 로 제조 하 는 소면 ( Carding ) 공정 으로서 의 제 3 공정 과 , 상기 제 3 공정 에 의해 카 딩 ( Carding ) 시킨 혼합 면 을 양질 의 실 을 만들 기 위해 너무 짧 은 섬유 의 함량 을 조절 하 고 섬유 부스러기 나 섬유 에 부착 된 먼지 를 제거 하 고 코우 머 사 ( Combed Yarn ) 를 제조 하 는 정소 면 ( Combing ) 공정 으로서 의 제 4 공정 과 , 상기 제 4 공정 에 의해 제조 된 여러 가닥 의 슬 라이버 를 합하 여 단일 가닥 의 슬라이 버로 제조 하 는 연조 ( Drawing ) 공정 으로서 의 제 5 공정 과 , 상기 제 5 공정 의 연조 공정 에서 만들 어 진 슬라이 버 를 더욱 연신 하 여 로빙 ( Roving ) 으로 제조 하 는 조방 ( Roving ) 공정 으로서 의 제 6 공정 과 , 상기 제 6 공정 의 조방 공정 에 의해 제조 된 로빙 을 소정 의 굵기 로 가늘 게 실 을 제조 하 고 나란히 배열 된 섬유 집 속체 에 꼬임 을 주 고 삼차원 으로 교 락 시켜 섬유 상호 간 에 응집력 을 높여 실 의 강도 를 유지 시키 는 정방 ( Spinning ) 공정 으로서 의 제 7 공정 과 , 상기 제 7 공정 에 의해 제조 된 실 을 보빈 ( Bobbin ) 이나 콘 ( Cone ) 에 와인 딩 하 는 권사 공정 으로서 의 제 8 공정 과 , 상기 제 8 공정 에서 보빈 ( Bobbin ) 이나 콘 ( Cone ) 에 와인 딩 하 는 권사 에 실 의 상태 를 최적 의 조건 으로 만들 기 위해 일정 한 습도 를 가해 주 는 급습 공정 으로서 의 제 9 공정 과 , 상기 공정 을 통해 제조 된 실 의 강도 를 높이 기 위해 2 가닥 이상 의 실 을 하나 의 가닥 으로 합쳐 주 는 합사 ( Doubling ) 및 연사 공정 으로서 의 제 10 공정 과 , 상기 제 10 공정 에서 의 합사 ( Doubling ) 및 연사 공정 에 의해 제조 된 실 을 보빈 ( Bobbin ) 이나 콘 ( Cone ) 에 와인 딩 하 는 권사 공정 으로서 의 제 11 공정 과 , 상기 제 11 공정 에서 보빈 ( Bobbin ) 이나 콘 ( Cone ) 에 와인 딩 하 는 권사 에 실 의 상태 를 최적 의 조건 으로 만들 기 위해 일정 한 습도 를 가해 주 는 급습 공정 으로서 의 제 12 공정 과 , 상기 공정 에 의해 제조 된 실 을 연조 , 결속 하 여 타래 상태 로 출하 거나 또는 검사 포장 하 여 치즈 상태 로 출하 하 여 복합 단 열 섬 유사 를 제조 한다 .